(57)【要約】【課題】  微小なマイクロ空間において、外部から観察がしやすく、隣接容器間で液体が混合しにくく、更に高アスペクト比にも形成できるマイクロリアクタを提供することを目的とする。【解決手段】  基板２と、当該基板２を挿通して立設形成された中空柱状の容器３とを備えたマイクロリアクタ１を開発した。これによると、試液流入時等に当該試液体が容器からあふれたりしても、当該容器３は基板３から上方に立設しているため下方に試液が流れる。したがって容器３が隣接していても容器３間での液体の混合の虞がない。更に、容器３はシリコン酸化物である。したがって容器３は透明であり光学的観察、蛍光分析、分光分析が可能で、更にレーザ等も利用することができる。更に、容器３は高い親水性を備えるため、毛細管現象により容器内部を容易に液体で充填することができ、絶縁性を備えるため抵抗加熱式ヒータを接触させて形成することもできる。【選択図】  図１
2005207901.tif 000002
【特許請求の範囲】
【請求項１】
基板と、
該基板を挿通して、該基板に対して垂直に立設形成された中空柱状の容器と、
を備えることを特徴とするマイクロリアクタ。
【請求項２】
前記容器がシリコン酸化物で形成されていることを特徴とする請求項１に記載のマイクロリアクタ。
【請求項３】
前記容器が前記基板を貫通していることを特徴とする請求項１又は２に記載のマイクロリアクタ。
【請求項４】
前記基板がシリコン基板であり、上面及び下面の結晶方位が（１００）であることを特徴とする請求項１〜３のいずれか１項に記載のマイクロリアクタ。
【請求項５】
前記容器のアスペクト比が１以上であることを特徴とする請求項１〜４のいずれか１項に記載のマイクロリアクタ。
【請求項６】
前記容器を複数個具備し、各容器の水平断面が略方形であり、前記複数の容器がアレイ状に整列していることを特徴とする請求項１〜５のいずれか１項に記載のマイクロリアクタ。
【請求項７】
前記容器を複数個具備し、各容器の水平断面が略長方形であり、該長方形の長手方向軸線が互いに一定の離隔関係で並列していることを特徴とする請求項１〜５のいずれか１項に記載のマイクロリアクタ。
【請求項８】
基板と、該基板を挿通して、該基板に対して垂直に立設形成された中空柱状の容器と、
を備えるマイクロリアクタの製造方法であって、
ａ）前記容器が形成される部分が開口したマスク層を、前記基板の一面に形成するステップと、
ｂ）前記開口部分より前記基板をエッチングして前記基板に孔を形成するステップと、
ｃ）前記基板の他面より光を照射しつつ陽極化成処理を施し、前記孔を掘り下げるステップと、
ｄ）前記基板を熱酸化して前記孔内部及び前記基板他面に酸化層を形成するステップと
ｅ）前記マスク層を除去して前記一面を露出させるステップと、
ｆ）前記一面の露出部分を選択的にエッチングし、前記基板を挿通して前記基板に対して立設形成された中空柱状容器を形成するステップと、を備えた製造方法。
【請求項９】
前記ステップｅ）において更に、前記他面に形成された前記酸化層を除去して前記他面も露出させ、前記ステップｆ）において更に、前記他面の露出部分も選択的にエッチングすることを特徴とする請求項８に記載の製造方法。
【請求項１０】
前記基板が、上面及び下面の結晶方位が（１００）のｎ型シリコン基板であり、前記ステップｂ）の前記エッチングが異方性エッチングであることを特徴とする請求項８又は９に記載の製造方法。
【請求項１１】
前記ステップａ）において、前記開口部分が複数個設けられており、各開口部分が方形であってアレイ状に整列されていることを特徴とする請求項８〜１０のいずれか１項に記載の製造方法。
【請求項１２】
ステップａ）において、前記開口部分が複数個設けられており、各開口部分が長方形であって、前記開口部分の長手方向軸線が一定の離隔関係で並列されていることを特徴とする請求項８〜１０のいずれか１項に記載の製造方法。
【発明の詳細な説明】
【技術分野】
【０００１】
本発明は、微小容積の容器を有するマイクロリアクタ及びその製造方法に関する。
【背景技術】
【０００２】
近年、化学技術分野における新薬開発や、バイオ技術分野におけるＤＮＡ解析等において、マイクロ空間における反応を対象とした、いわゆるナノテクノロジーが注目されている。
【０００３】
その理由は、容器をマイクロ化することにより単位体積あたりの反応表面積が増大し、反応時間の大幅な短縮が可能で高スループットが実現できること、流量の精密な制御が可能であること、液体が微量なので液体の温度を均一に保つのが容易であること、試液の使用量及び廃液を大幅に削減できること、等の多くの効果が得られるからである。
【０００４】
また、マイクロ空間での化学反応は支配的因子がいわゆるビーカーレベルのマクロ空間と異なるため、マイクロ空間での反応の検証が必要な場合があることも理由の一つである。
【０００５】
従来、このようなマイクロ空間における反応を分析するためのマイクロリアクタとしては、板材に試液等を流入する孔が設けられたものが知られている。これらの孔は、例えば、基板上に、複数の開孔部がレーザ加工等で貫設された薄層部材を貼着等して形成されている（例えば、特許文献１参照。）。
【特許文献１】特開２００２−２７９８４号公報
【発明の開示】
【発明が解決しようとする課題】
【０００６】
しかし、板材に孔を設けて形成したマイクロリアクタは、試液をマイクロリアクタに流入させる場合に、一つの孔から液体があふれたりこぼれたりして他の孔に侵入する虞があり、液体が混合しやすいという問題がある。また、側部及び底部からの孔内部の様子を観察することも困難である。更にマイクロ空間においては、レーザを用いても深く直線的に孔を形成することが困難であるため、孔のアスペクト比を大きくすることも困難である。
【０００７】
本発明は、このような課題を解決するために成されたものであり、微小なマイクロ空間において、外部から観察しやすく、隣接容器間で試液同士が混合しにくく、更に高アスペクト比の容器を有するマイクロリアクタ及びその製造方法を提供することを目的とする。
【課題を解決するための手段】
【０００８】
これらの目的を達成するために、本発明の請求項１のマイクロリアクタは、基板と、該基板を挿通して、該基板に対して垂直に立設形成された中空柱状の容器と、を備えることを特徴とする。
【０００９】
これによると、基板と、当該基板を挿通して当該基板に対して垂直に立設形成された中空柱状の容器を備えるため、マイクロ空間での化学反応の検証に好適なミクロンオーダのリアクタを提供することができる。また、基板に挿通されて固定保持されている部分以外の容器部分が基板から立設しているため、各容器の開口部が互いに分離している。したがって、試液流入時に試液があふれたりこぼれたりしても、その試液は下方に流れ、隣接容器間で液体が混合してしまうことがない。また、同じく容器が互いに分離しているため、隣接容器から影響、例えば温度などの影響も受けにくい。
【００１０】
また、請求項２のマクロリアクタは、請求項１に記載のマイクロリアクタにおいて、更に、前記容器がシリコン酸化物で形成されていることを特徴とする。
【００１１】
これによると、容器が透明となるため、光学的観察、蛍光分析、分光分析が可能で、更にレーザ等も利用することができる。また、シリコン酸化物は親水性が高いため、毛細管現象により容器内部を容易に液体で充填可能である。更に、シリコン酸化物は絶縁性が高いため、抵抗加熱式ヒータを接触させて使用することができる。
【００１２】
請求項３のマイクロリアクタは、請求項２に記載のマイクロリアクタにおいて、前記容器が、前記基板を貫通していることを特徴とする。
【００１３】
これによると、容器が基板を貫通し、すなわち容器の底部が基板より突き出しているため、底部からも光学的観察、蛍光分析、分光分析が可能で、更にレーザ等も利用することができる。
【００１４】
請求項４のマイクロリアクタは、請求項１〜３のいずれか１項に記載のマイクロリアクタにおいて、更に、前記基板がシリコン基板であり、上面及び下面の結晶方位が（１００）であることを特徴とする。
【００１５】
これによると、基板の上面及び下面が、エッチング選択性の高いシリコンの（１００）面であるため、マイクロリアクタの形成過程において異方性エッチングを使用することができ、その結果、高アスペクト比を有する容器を容易に形成することができる。
【００１６】
請求項５のマイクロリアクタは、請求項１〜４のいずれか１項に記載のマイクロリアクタにおいて、前記容器のアスペクト比が１以上であることを特徴とする。
【００１７】
これによるとアスペクト比が高いため、同一面積でも高容量のリアクタを形成することができる。
【００１８】
請求項６のマイクロリアクタは、請求項１〜５のいずれか１項に記載のマイクロリアクタにおいて、前記容器を複数個具備し、該容器の各々水平断面が略方形であり、前記複数の容器がアレイ状に整列していることを特徴とする。
【００１９】
これによると、複数個の前記容器がアレイ状に整列しているため、多数の反応系を微小空間で扱うことができる。
【００２０】
請求項７のマイクロリアクタは、請求項１〜５のいずれか１項に記載のマイクロリアクタにおいて、更に、前記容器を複数個具備し、該容器の各々の水平断面が略長方形であり、該長方形の長手方向軸線が互いに一定の離隔関係で並列していることを特徴とする。
【００２１】
これによると、マクロリアクタを回折格子等として用いることができる。
【００２２】
また、請求項８は、基板と、該基板を挿通して、該基板に対して垂直立設形成された中空柱状の容器とを備えるマイクロリアクタの製造方法であって、
ａ）容器が形成される部分が開口したマスク層を、前記基板の一面に形成するステップと、
ｂ）前記開口部分より前記基板をエッチングして前記基板に孔を形成するステップと、
ｃ）前記基板に他面より光を照射しつつ陽極化成処理を施し、前記孔を掘り下げるステップと、
ｄ）前記基板を熱酸化して前記孔内部及び前記基板の他面に酸化層を形成するステップと
ｅ）前記マスク層を除去して前記一面を露出させるステップと、
ｆ）前記一面の露出部分を選択的にエッチングし、前記基板を挿通して前記基板に対して立設形成された中空柱状容器を形成するステップと、を備えたことを特徴とする。
【００２３】
これによると、ミクロンオーダの垂直に立設した中空柱状の容器を備えるマイクロリアクタを製造することができる。このマイクロリアクタの容器は、挿通部分で基板に保持され、その他の部分が基板より立設しているため、各容器開口部が互いに分離している。したがって試液流入時に試液があふれたりしてもその試液は下方に流れ、隣接容器間で液体が混合してしまうことがない。また隣接容器からの、例えば温度などの影響も受けにくい。
【００２４】
また、陽極酸化処理という電気化学プロセスにより孔を形成するため、ＲＩＥ（reactive ion etching；反応性イオンエッチング）などのドライプロセスと比較して、コストパフォーマンス及び生産性が高い。
【００２５】
更に、容器は熱酸化によって形成されたシリコン酸化物で作られるため、透明であって、光学的観察、蛍光分析、分光分析が可能で、更にレーザ等も利用することもできる。また、シリコン酸化物は高い親水性を備えるため、毛細管現象により容器内部を容易に液体で充填することができる。更にシリコン酸化物は絶縁性を備えるため、抵抗加熱式ヒータを接触形成してマイクロリアクタを加熱することもできる。
【００２６】
請求項９に記載の製造方法は、請求項８に記載のステップｅ）において更に前記基板の他面に形成された前記酸化層を除去し、ステップｆ）において更に前記他面の露出部分も選択的にエッチングすることを特徴とする。
【００２７】
これによると、前記容器が前記基板を貫通、すなわち容器の底部が基板より突き出しているマイクロリアクタを形成することができ、底部からも光学的観察、蛍光分析、分光分析が可能で、更にレーザ等も利用することもできる。
【００２８】
請求項１０に記載の製造方法は、請求項８又は９に記載の製造方法において、更に、前記基板が、上面及び下面の結晶方位が（１００）のｎ型シリコン基板であり、前記ステップｂ）の前記エッチングが異方性エッチングであることを特徴とする。
【００２９】
これによると、ステップｂ）のエッチングにおいて、シリコン基板が選択的にエッチングされ、逆ピラミッド状の孔を形成することができる。このピラミッド状の孔の先端が、次のステップｃ）における陽極化成処理のエッチピットとなり、陽極化成処理において孔を垂直下方に延ばすことが容易に可能となり、アスペクト比の高い容器を提供することができる。
【００３０】
請求項１１に記載の製造方法は、請求項８〜１０のいずれか１項に記載の製造方法におけるステップａ）において、更に、前記開口部分が複数個設けられ、各開口部分が方形であってアレイ状に整列されていることを特徴とする。
【００３１】
これによると、水平断面が略方形であって、アレイ状に整列された中空柱状の容器を有するマイクロリアクタを形成することができ、多数の反応系を微小空間で扱うことができる。
【００３２】
請求項１２に記載の製造方法は、請求項８〜１０のいずれか１項に記載の製造方法におけるステップａ）において、更に、前記開口部分が複数個設けられ、各開口部分が長方形であって、前記開口部分の長手方向軸線が一定間隔の離隔関係で並列されていることを特徴とする。
【００３３】
これによると、水平断面が略長方形であって、その長手方向軸線が互いに一定の離隔関係で並列された複数の容器を具備するマイクロリアクタを製造することができ、回折格子等として使用することができる。
【発明の効果】
【００３４】
請求項１に記載のマイクロリアクタによると、微少容量の高性能試験管が提供されるため、ナノテクノロジー分野の実験を高精度で行うことができる。
【００３５】
請求項２に記載のマイクロリアクタは、容器が透明であるため多様な観察が可能であり、多様な用途に適用することができる。また、容器内面のぬれ性が良好のため、充填可能な液体の範囲が広く、更に液体充填時間の短縮が可能なため、実験時間を短縮することもできる。また抵抗加熱式ヒータを一体的に形成することもできる。
【００３６】
請求項３に記載のマイクロリアクタによると、底部が突き出し底部からの観察も可能なため、より多くのデータ収集が可能となる。
【００３７】
請求項４及び５に記載のマイクロリアクタは、高アスペクト比の容器を備えるため、高集積が可能となり、微小面積で多くの実験を行うことができる。
【００３８】
請求項６に記載のマイクロリアクタは、容器がアレイ状に整列されているため、更に高集積が可能となる。
【００３９】
請求項７に記載のマイクロリアクタは、マイクロリアクタを回折格子等の光学的部品の一つして用いることができる。
【００４０】
請求項８に記載の製造方法によると、微少容量の高性能試験管として、ナノテクノロジーの各種実験に使用することができる容器を備えたマイクロリアクタを、容易に製造することができる。また、容器が透明であることにより多方面からの観察が可能であり、多様な用途に適用することができる。また、容器内面のぬれ性が良好のため、充填可能な液体の範囲が広く同様に多様な用途に適用することができ、液体充填時間を短縮することができることから、実験時間を短縮することもできる。また抵抗加熱式ヒータを一体的に形成することもできる。
【００４１】
請求項９に記載の製造方法によると、底部からも観察可能なマイクロリアクタを提供できるため、より多くのデータ収集が可能となる。
【００４２】
請求項１０に記載の製造方法によると、高アスペクト比の容器を備えるマイクロリアクタを提供することができるため、高集積が可能となり、微小面積で多くの実験を行うことができる。
【００４３】
請求項１１に記載の製造方法によると、容器がアレイ状に整列されたマイクロリアクタを提供することができるため、更に高集積化が可能となる。
【００４４】
請求項１２に記載の製造方法によると、回折格子として使用可能なマイクロリアクタを提供できるため、当該マイクロリアクタを光学的部品として用いることができる。
【発明を実施するための最良の形態】
【００４５】
以下、図面を参照して本発明の好ましい実施形態について詳細に説明する。なお、本明細書において、マイクロリアクタとは、サイズが極めて小さいことによって特徴づけられる、重要な特徴が光学的顕微鏡を使わなければ完全に見分けられない構造を備えるリアクタの全てを含み、マイクロメータのオーダのリアクタに限定されない。また、水平方向とは基板に対して平行な方向を言い、垂直方向とは、基板（ウェハ）に対して垂直な方向を言う。上下とは、容器の開口部を上、底部を下とした場合の上下を言う。またアスペクト比とは、容器の水平断面における内周で形成される方形の一辺の長さ（第３実施形態においては短手方向の辺）に対する、容器の深さの比を言う。
【００４６】
図１は本発明の第１実施形態のマイクロリアクタ１の部分断面斜視図であり、図示のように、マイクロリアクタ１は、基板２と、当該基板２を挿通してアレイ状に整列して立設形成された複数の容器３とを備える。
【００４７】
基板２は、上面及び下面の結晶方位が（１００）、厚さＴが数μｍ〜数百μｍのＳｉ基板であり、アレイ状に複数個の貫通孔４が設けられている。
【００４８】
各容器３はＳｉＯ2製の中空柱状容器であり、その厚さｔは数百ｎｍ〜数十μｍ、水平断面形状は略正方形、その正方形の一辺の長さｗは数μｍ〜数百μｍである。また、容器３の高さｈは、上述した長さｗと同様に数μｍ〜数百μｍのオーダであるが、当該長さｗより大きく、容器のアスペクト比は高い。各容器３は略同一の形状を有しており、その底部５は下向きのやや丸みを帯びた略逆ピラミッド状であり、当該底部５の周縁部から基板２の貫通孔４を挿通して上方に側部６が延び、上方に開口している。
【００４９】
次に、この図１に示す第１実施形態に係るマイクロリアクタ１の一製造方法を、図２を参照して説明する
（ａ）  まず、上面及び下面の結晶方位が（１００）、厚さ約６２５μｍのＳｉウェハ７を基板２の構成部材とし、当該ウェハ７の上面８ａ及び下面８ｂにマスク層として約１４０ｎｍのＳｉ3Ｎ4層９をＬＰＣＶＤ（Low Pressure Chemical Vapor Deposition；低圧化学気相蒸着）法により形成する。次いで、ホトリソグラフィー法及びＲＩＥ（Reactive Ion Etching；反応性イオンエッチング）法により、Ｓｉウェハ７の上面８ａの、容器３形成部分10のＳｉ3Ｎ4層９をエッチングし、アレイ状に整列した約１０μｍ間隔の正方形の穴をパターン形成し、容器３が形成される部分10のＳｉウェハ７を露出させる（図２（ａ））。
（ｂ）  次に、このＳｉウェハ７を約２０ｗｔ％、９０℃のＫＯＨ溶液に浸漬して異方性エッチングを行う。この異方性エッチングとは、シリコン単結晶は結晶方位により溶解速度が異なり、（１００）面の溶解速度が速く、（１１１）面の溶解速度が遅いという特性を利用したものであり、Ｓｉウェハ７が露出した部分10に逆ピラミッド型の微小な凹構造11が形成される。なお、当該凹構造11形成後、下面８ｂのＳｉ3Ｎ4層９は除去する（図２（ｂ））。
（ｃ）  次いで、当該微小凹構造11が形成されたＳｉウェハ７に、以下に述べるi）〜iii）の一連の陽極酸化処理を施す（図２（ｃ））。なお、当該処理の条件は下の表１に示す。
【００５０】
i）Ｓｉウェハ７の下面に導通用のＡｕ／Ｃｒ層12を蒸着し、マイクロパターンニングにより、エッチピット16の対峙位置に照射光窓13を形成する。このようにパターンニングすることによってＳｉウェハ７の特定の位置に対してのみ励起光を照射することができ、サイドエッチングを抑制して精度の高い穿孔加工を行うことができる。
【００５１】
ii）Ｓｉウェハ７と、陰極としてのＰｔ電極（図示せず）とを、ＨＦ(フッ酸水溶液)が１．２５ｗｔ％、Ｃ2Ｈ5ＯＨが８．１５ｗｔ％の水溶液14の入った反応槽に浸漬する。
【００５２】
iii）Ｓｉウェハ７の下面からハロゲンランプにより可視励起光を照射する。すると、照射光窓13を通してＳｉウェハ７が光励起されて正孔15が生じ、エッチピット16近傍に発生した正孔15が集中する。そして、Ｆ-と正孔とが反応し、エッチピット16先端から略垂直下方にＳｉウェハ７が穿孔されていき、高アスペクト比の孔17が形成される。なお、導通用のＡｕ／Ｃｒ層12は孔17の形成後に除去する。
【００５３】
【表１】
2005207901.tif 000003
（ｄ）  陽極酸化処理の後、孔17が形成されたＳｉウェハ７に対して１１００℃で約３時間の熱酸化を行い、孔17の内部及びＳｉウェハ７の下面８ｂに約１μｍの厚さのＳｉＯ2層18を形成する（図２（ｄ））。
（ｅ）  Ｓｉウェハ７上面のＳｉ3Ｎ4層９、及び下面のＳｉＯ2層18を、精密研磨処理によって除去する（図２（ｅ））。なお、この場合これらの層の除去は、精密研磨処理に限定されず、化学的溶剤を使った除去であってもよい。
（ｆ）  Ｓｉに対する選択性の高いＴＭＡＨ(水酸化テトラメチルアンモニウム)２５ｗｔ％溶液を使用して、０．４μｍ／ｍｉｎのエッチング速度でアルカリエッチングを行い、Ｓｉウェハ７を所望の厚さＴまでエッチングする。このとき、ＳｉＯ2層18はＴＭＡＨ溶液によってエッチングされないため、孔の内部のＳｉＯ2層18が残り、上部及び底部５が基板２から突き出した形の複数の容器３が形成される（図２（ｆ））。
【００５４】
図３及び図４は実際に上記条件で形成したマイクロリアクタ１のＳＥＭ（scanning electron microscope；走査型電子顕微鏡）写真である。図３（ａ）はＳｉウェハ７上のマイクロリアクタ１が形成された部分のＳＥＭ写真である。Ｓｉウェハ７の一部領域19がエッチングされており、そのエッチングされた領域19の中央領域20にマイクロリアクタ１が形成されている。また図３（ｂ）は（ａ）で示すマイクロリアクタ１の一部を上部斜方より写したＳＥＭ写真であり、各々一辺約１０μｍの正方形状の開口部３ａを備えた複数の容器３がアレイ状に整列している。図４はマイクロリアクタ１の一部を下部斜方より写したＳＥＭ写真である。写真に示すように、底部５は丸みを帯びた逆ピラミッド状（下向きの四角錐状）であって１０μｍ程基板２より下方に突き出している。
【００５５】
以上、本実施形態によると、基板２と、当該基板２を挿通して当該基板２に対して垂直に立設形成された中空柱状の容器３を備えるため、マイクロ空間での化学反応の検証に好適なミクロンオーダのリアクタ１を提供することができる。また、マイクロリアクタ１の容器３は、基板２に挿通されて固定保持されている部分以外が基板２から突き出して立設し、各容器の開口部３ａが互いに分離しているため、試液流入時に試液があふれたりこぼれたりしても、その試液が下方に流れて隣接容器３間で液体が混合してしまうことがない。また、同じく容器３が互いに分離しているため、隣接容器３からの影響、例えば温度などの影響も受けにくい。
【００５６】
また、容器３は、ＳｉＯ2、即ちシリコン酸化物で形成されているので透明であり、光学的観察、蛍光分析、分光分析が可能で、更にレーザ等を利用することもできる。またＳｉＯ2は高い親水性を有するため、毛細管現象により容器３内部を容易に液体で充填することができる。更にＳｉＯ2は絶縁性が高いため、抵抗加熱式ヒータを接触させて用いることができる。
【００５７】
更に、本実施形態のマイクロリアクタは、容器３が基板２を貫通しており、容器３の底部５が基板２より突き出しているため、底部２からも光学的観察、蛍光分析、分光分析が可能で、更にレーザ等も利用することもできる。
【００５８】
基板２がｎ型シリコン基板であり、その上面及び下面の結晶方位を（１００）面としているので、ステップｂ）のエッチングにおいて、アルカリエッチによる異方性エッチングによって、逆ピラミッド状の孔を形成することができる。このピラミッド状の孔の先端が、次のステップｃ）における陽極化成処理のエッチピットとなり、陽極化成処理において孔を垂直下方に延ばすことが容易に可能となり、アスペクト比の高い容器を提供することができる。
【００５９】
また、本実施形態のマイクロリアクタ１は、ステップａ）において、開口部分10が方形のアレイ状に整列されているため、断面方形のアレイ状に整列した容器３を提供することができる。したがって、マイクロリアクタ１は高集積化が可能で、多数の反応系を微小空間で同時に扱うことができ、例えばＣＣＤカメラにより全容器での反応を一括して観察することができる。
【００６０】
更に、陽極酸化処理という電気化学プロセスを用いて孔を形成するため、ＲＩＥ（reactive ion etching；反応性イオンエッチング）などのドライプロセスと比較して、高コストパフォーマンスでかつ高い生産性で孔を形成することができる。
【００６１】
次に、本実施形態の第２実施形態のマイクロリアクタ101及びその製造方法を図５及び図６を参照して説明する。図５に示すように、本実施形態のマイクロリアクタ101は、下面にＳｉＯ2層118を有する基板102と、当該基板102の上面より垂直に立設形成された複数の中空柱状の容器103を備える。第１実施形態のマイクロリアクタ１と異なる点は、基板102が厚く、その下面がＳｉＯ2層118を有し、容器103の底部105が基板102の下面から突き出していない点である。
【００６２】
このマイクロリアクタ101の製造方法は、第１実施形態で説明した製造方法と、ステップ（ａ）〜（ｄ）は同様であるため、これらのステップは説明を省略する。図６は、異なるステップ（ｅ’）及び（ｆ’）を示したものである。第１実施形態１で説明した熱酸化膜形成ステップ（ｄ）の後、以下のステップを経て第２実施形態のマイクロリアクタ101は形成される。
（ｅ’）  Ｓｉウェハ107上面からＳｉ3Ｎ4層を精密研磨処理によって除去する。ただし、第１実施形態のステップ（ｅ）と異なり、下面のＳｉＯ2層118は除去しない（図６（ｅ’））。
（ｆ’）  Ｓｉに対して選択性の高いＴＭＡＨ ２５ｗｔ％溶液で、０．４μｍ／ｍｉｎのエッチング速度のアルカリエッチングを行い、Ｓｉウェハ107のマイクロリアクタ１の形成領域を所望の厚さＴまでエッチングする（図６（ｆ’））。
【００６３】
以上、本実施形態のマイクロリアクタ101によると、第１実施形態の効果に加えて、底部105が基板102から突き出していないため、マイクロリアクタ101の強度を向上することができる。したがって、底部105からの光学的観察等はできないが、ある程度の強度が要求される用途では、本実施形態によるマイクロリアクタ101が使用可能である。
【００６４】
図７は本実施形態の第３実施形態を示すマイクロリアクタ201の一部分の断面図である。図示のように本実施形態のマイクロリアクタ201は、基板202と、当該基板202を挿通して垂直に立設形成された複数の中空柱状の容器203を備え、これらの点は第１実施形態と同様である。しかし、容器203が水平の一方に長く水平断面が略長方形であり、その断面の長手方向軸線が互いに一定の平行離隔関係で配置されている点が異なる。また、製造方法は、第１実施形態のステップ（ａ）においてマスク層に形成するパターンが、正方形でなく長方形であり、その短辺が約１０μｍでかつ長辺がそれに比してかなり長い点が異なるが、他のステップは同様であるため説明を省略する。
【００６５】
この第３実施形態のマイクロリアクタ201は、容器203を複数個具備し、容器203の各々の水平断面が略長方形であり、その長方形の長手方向軸線が互いに一定の離隔関係で並列しているため、第１実施形態の利点に加え、例えばこれらの容器内に液体を流入して光を入射して回折格子として用いたり、フォトニックバンドギャップの測定のために用いたりすることができ、光学の分野で利用できるマイクロリアクタ201を提供することができる。
【００６６】
なお、以上本発明の好ましい実施形態について説明したが、本発明はこれに限定されるものではない。例えば基板及び容器の、厚さ、材料及び形状、使用した溶液やエッチング条件も本発明の範囲内で適宜変更が可能である。
【図面の簡単な説明】
【００６７】
【図１】本発明の第１実施形態のマイクロリアクタの断面斜視図である。
【図２】本発明の第１実施形態のマイクロリアクタの製造方法の各工程を示した模式図である。
【図３】（ａ）は本発明の第１実施形態によるマイクロリアクタの上部の全体を撮影したＳＥＭ写真であり、（ｂ）は（ａ）の一部を拡大したＳＥＭ写真である。
【図４】本発明の第１実施形態によるマイクロリアクタを下部より斜めに見たＳＥＭ写真である。
【図５】本発明の第２実施形態のマイクロリアクタの断面斜視図である。
【図６】本発明の第２実施形態のマイクロリアクタの製造方法の工程の一部を示した模式図である。
【図７】本発明の第３実施形態のマイクロリアクタの断面斜視図である。
【符号の説明】
【００６８】
１，101，201  マイクロリアクタ
２，102，202  基板
３，103，203  容器
４  貫通孔
７  Ｓｉウェハ
９  Ｓｉ3Ｎ4層(マスク層)
18  ＳｉＯ2層
【図１】
2005207901.tif 000004
【図２】
2005207901.tif 000005
【図３】
2005207901.tif 000006
【図４】
2005207901.tif 000007
【図５】
2005207901.tif 000008
【図６】
2005207901.tif 000009
【図７】
2005207901.tif 000010